(57)【要約】      （修正有）【課題】光の利用効率および視野角特性に優れたレンズ基板を形成することが可能なレンズ基板形成用型、当該レンズ基板形成用型を効率良く製造することができる製造方法、また、光の利用効率に優れたレンズ基板、透過型スクリーンおよびリア型プロジェクションＴＶを提供する。【解決手段】レンズ基板形成用型の製造方法は、多数の球面形状の凹部６１を有する凹部付き部材６を用意する工程と、凹部付き部材を型として用い、凹部付き部材の凹部６１の形状に対応する多数の球面形状の球面凸部を有する球面凸部付き部材を形成する工程と、球面凸部の一部を除去することにより、非球面形状の非球面凸部を形成し、非球面凸部付き部材を形成する工程と、非球面凸部付き部材を型として用い、非球面凸部に対応する形状の凹部を有するレンズ基板形成用型を得る工程とを有することを特徴とする。【選択図】図５
2008062585.tif 000002
【特許請求の範囲】
【請求項１】
多数の凸レンズを有するレンズ基板の形成に用いるレンズ基板形成用型を製造する方法であって、
多数の球面形状の凹部を有する凹部付き部材を用意する凹部付き部材準備工程と、
前記凹部付き部材を型として用い、前記凹部付き部材の前記凹部の形状に対応する多数の球面形状の球面凸部を有する球面凸部付き部材を形成する球面凸部付き部材形成工程と、
前記球面凸部の一部を除去することにより、非球面形状の非球面凸部を形成し、非球面凸部付き部材を形成する非球面凸部付き部材形成工程と、
前記非球面凸部付き部材を型として用い、前記凸レンズに対応する形状の凹部を有するレンズ基板形成用型を得るレンズ基板形成用型形成工程とを有することを特徴とするレンズ基板形成用型の製造方法。
【請求項２】
前記非球面凸部付き部材形成工程において、レーザ光の照射により前記凸部の一部を除去する請求項１に記載のレンズ基板形成用型の製造方法。
【請求項３】
前記非球面凸部付き部材形成工程において、イオンビームの照射により前記凸部の一部を除去する請求項１に記載のレンズ基板形成用型の製造方法。
【請求項４】
前記非球面凸部は、その断面の形状を下記式（I）で表したとき、Ａ≧０．１で少なくともＡ１≠０の関係を満足する請求項１ないし３のいずれかに記載のレンズ基板形成用型の製造方法。
【数１】
2008062585.tif 000008
【請求項５】
請求項１ないし４のいずれかに記載の方法を用いて製造されたことを特徴とするレンズ基板形成用型。
【請求項６】
多数の凸レンズを有する基板本体と、遮光性を有する材料で構成され、開口部を有する遮光膜とを有するレンズ基板であって、
前記基板本体が、請求項５に記載のレンズ基板形成用型を用いて形成されたことを特徴とするレンズ基板。
【請求項７】
前記凸レンズとしてマイクロレンズを備えたマイクロレンズ基板である請求項６に記載のレンズ基板。
【請求項８】
請求項６または７に記載のレンズ基板を備えたことを特徴とする透過型スクリーン。
【請求項９】
光の出射側にフレネルレンズが形成されたフレネルレンズ部と、
前記フレネルレンズ部の光の出射側に配置された請求項６または７に記載のレンズ基板とを備えたことを特徴とする透過型スクリーン。
【請求項１０】
請求項８または９に記載の透過型スクリーンを備えたことを特徴とするリア型プロジェクションＴＶ。
【発明の詳細な説明】
【技術分野】
【０００１】
本発明は、レンズ基板形成用型の製造方法、レンズ基板形成用型、レンズ基板、透過型スクリーンおよびリア型プロジェクションＴＶに関するものである。
【背景技術】
【０００２】
スクリーン上に画像を投影する表示装置が知られている。このような表示装置としては、ホームシアター用モニター、大画面テレビ等に適用されるリア型プロジェクションＴＶが知られており、近年、その需要が高まりつつある。
近年、リア型プロジェクションＴＶは、ホームシアター用モニター、大画面テレビ等に好適なディスプレイとして、需要が高まりつつある。
【０００３】
リア型プロジェクションＴＶに用いられる透過型スクリーンには、レンチキュラレンズ等のレンズ部を備えたレンズ基板（レンズシート）が一般的に用いられている。
リア型プロジェクションＴＶに用いられる透過型スクリーンにおいては、表示画像のコントラストを向上させる目的で、レンズ基板のレンズ部による集光部以外の部位に、遮光部（ブラックマトリックス）を設けることがある。
【０００４】
このような遮光部の形成方法としては、例えば、レンズシートの平坦な表面に着色剤を含む感光性硬化型樹脂層からなる第１層を形成する工程と、第１の層上に、着色剤の含有量が第１層よりも少ない感光性硬化型樹脂層からなる第２層、および透光性基材を、この順に形成する工程と、レンズ部側から露光することにより、レンズ部による集光部にあたる箇所の少なくとも第１層をパターン状に硬化させる工程と、透光性基材側から全面露光することにより、透光性基材との界面近傍の第２層の全面を硬化させる工程と、レンズシートから、第２層およびレンズ部による集光部にあたる箇所がパターン状に硬化した第１層が重合接着した透光性基材を剥離することにより、レンズシートの平坦な表面では、レンズ部による集光部にあたる箇所の第１層を除去して光透過部（開口部）を形成し、レンズ部による非集光部にあたる箇所には第１層を残し、着色剤を含む感光性硬化型樹脂層からなる遮光部を形成する工程とを有する方法が知られている（例えば、特許文献１参照）。
【０００５】
このようなレンズの集光を利用してブラックマトリックスを形成する場合、レンズの焦点位置とブラックマトリックスの位置とを合わせる必要がある。
ところで、このようなレンズ基板は、一般に、多数の凹部を有する凹部付き基板を用いて製造される。この凹部付き基板の製造方法としては、所定パターンの開口を有するマスクを用いたエッチングにより製造する方法が知られている（例えば、特許文献２参照）。
【０００６】
しかしながら、このような方法で得られた凹部付き基板では、半球面レンズしか形成することができず、また、マイクロレンズのように曲率半径が小さいレンズでは、球面収差が大きく、集光位置が明確でないため、レンズの焦点位置とブラックマトリックスの位置とを合わせるのが困難であった。また、集光されたように見える位置に合わせた場合、一応開口部が形成されるが、上記収差により、集光されていない光または既に集光されて拡散している光等が存在し、この光はこの開口部から外部に出ていくことができず、光の利用効率や視野角特性等の特性が低下するといった問題があった。
【０００７】
【特許文献１】特開２００２−２５８４１０号公報
【特許文献２】特開平９−１０１４０１号公報
【発明の開示】
【発明が解決しようとする課題】
【０００８】
本発明の目的は、光の利用効率および視野角特性に優れたレンズ基板を形成することが可能なレンズ基板形成用型を提供すること、当該レンズ基板形成用型を効率良く製造することができる製造方法を提供すること、また、光の利用効率に優れたレンズ基板、透過型スクリーンおよびリア型プロジェクションＴＶを提供することにある。
【課題を解決するための手段】
【０００９】
このような目的は、下記の本発明により達成される。
本発明のレンズ基板形成用型の製造方法は、多数の凸レンズを有するレンズ基板の形成に用いるレンズ基板形成用型を製造する方法であって、
多数の球面形状の凹部を有する凹部付き部材を用意する凹部付き部材準備工程と、
前記凹部付き部材を型として用い、前記凹部付き部材の前記凹部の形状に対応する多数の球面形状の球面凸部を有する球面凸部付き部材を形成する球面凸部付き部材形成工程と、
前記球面凸部の一部を除去することにより、非球面形状の非球面凸部を形成し、非球面凸部付き部材を形成する非球面凸部付き部材形成工程と、
前記非球面凸部付き部材を型として用い、前記凸レンズに対応する形状の凹部を有するレンズ基板形成用型を得るレンズ基板形成用型形成工程とを有することを特徴とする。
これにより、光の利用効率および視野角特性に優れたレンズ基板を形成することが可能なレンズ基板形成用型を提供することができる。
【００１０】
本発明のレンズ基板形成用型の製造方法では、前記非球面凸部付き部材形成工程において、レーザ光の照射により前記凸部の一部を除去することが好ましい。
これにより、非球面形状の凸部を有する非球面凸部付き部材を容易に形成できるとともに、この非球面凸部付き部材を型として用いることにより、非球面形状の凹部を有するレンズ基板形成用型を容易に形成することができる。
【００１１】
本発明のレンズ基板形成用型の製造方法では、前記非球面凸部付き部材形成工程において、イオンビームの照射により前記凸部の一部を除去することが好ましい。
これにより、非球面形状の凸部を有する非球面凸部付き部材を容易に形成できるとともに、この非球面凸部付き部材を型として用いることにより、非球面形状の凹部を有するレンズ基板形成用型を容易に形成することができる。
【００１２】
本発明のレンズ基板形成用型の製造方法では、前記非球面凸部は、その断面の形状を下記式（I）で表したとき、Ａ≧０．１で少なくともＡ１≠０の関係を満足することが好ましい。
【数１】
2008062585.tif 000003
これにより、球面収差を小さいものとすることができ、最終的に得られるレンズ基板は、視野角特性および光の利用効率に優れたものとなる。
【００１３】
本発明のレンズ基板形成用型は、本発明の方法を用いて製造されたことを特徴とする。
これにより、光の利用効率および視野角特性に優れたレンズ基板を形成することが可能なレンズ基板形成用型を容易に得ることができる。
本発明のレンズ基板は、多数の凸レンズを有する基板本体と、遮光性を有する材料で構成され、開口部を有する遮光膜とを有するレンズ基板であって、
前記基板本体が、本発明のレンズ基板形成用型を用いて形成されたことを特徴とする。
これにより、光の利用効率に優れるとともに、視野角特性に優れたレンズ基板を提供することができる。
【００１４】
本発明のレンズ基板では、前記凸レンズとしてマイクロレンズを備えたマイクロレンズ基板であることが好ましい。
これにより、光の利用効率に優れるとともに、視野角特性に特に優れたものとすることができる。
本発明の透過型スクリーンは、本発明のレンズ基板を備えたことを特徴とする。
これにより、光の利用効率および視野角特性に優れた透過型スクリーンを提供することができる。
【００１５】
本発明の透過型スクリーンは、光の出射側にフレネルレンズが形成されたフレネルレンズ部と、
前記フレネルレンズ部の光の出射側に配置された本発明のレンズ基板とを備えたことを特徴とする。
これにより、光の利用効率および視野角特性に優れた透過型スクリーンを提供することができる。
本発明のリア型プロジェクションＴＶは、本発明の透過型スクリーンを備えたことを特徴とする。
これにより、光の利用効率および視野角特性に優れたリア型プロジェクションＴＶを提供することができる。
【発明を実施するための最良の形態】
【００１６】
以下、本発明のレンズ基板形成用型の製造方法、レンズ基板形成用型、レンズ基板、透過型スクリーンおよびリア型プロジェクションＴＶについて、添付図面に示す好適な実施形態に基づいて詳細に説明する。
なお、本発明において、「基板」とは、実質的に可撓性を有さない、比較的肉厚の大きいものから、シート状のものや、フィルム状のもの等の含む概念のことを指す。
本発明のレンズ基板の用途は、特に限定されないが、以下の説明では、レンズ基板を、主に、透過型スクリーン、リア型プロジェクションＴＶを構成する部材として用いるものとして説明する。
【００１７】
《レンズ基板および透過型スクリーン》
まず、本発明のレンズ基板形成用型の製造方法、レンズ基板形成用型の説明に先立ち、本発明のレンズ基板（凸レンズ基板）および透過型スクリーンの構成について説明する。
図１は、本発明のレンズ基板（マイクロレンズ基板）の好適な実施形態を示す模式的な縦断面図、図２は、図１に示すレンズ基板（マイクロレンズ基板）の平面図、図３は、図１に示すレンズ基板（マイクロレンズ基板）を備えた、本発明の透過型スクリーンの好適な実施形態を示す模式的な縦断面図である。なお、以下の説明では、図１、図３中の左側を「（光の）入射側」、右側を「（光の）出射側」と言う。また、本発明においては、特に断りのない限り、「（光の）入射側」、「（光の）出射側」とは、それぞれ、画像光（映像光）を得るための光の「入射側」、「出射側」のことを指し、外光等の「入射側」、「出射側」のことを指すものではない。
【００１８】
マイクロレンズ基板（レンズ基板）１は、後述する透過型スクリーン１０を構成する部材であり、図１に示すように、所定のパターンで配列された複数個のマイクロレンズ（凸レンズ）２１を備えた基板本体２と、遮光性を有する材料で構成されたブラックマトリックス（遮光膜）３とを備えている。
基板本体２は、後述する本発明のレンズ基板形成用型を用いて製造されたものであり、通常、透明性を有する材料で構成される。
基板本体２の構成材料は、特に限定されないが、主として樹脂材料で構成され、所定の屈折率を有する透明な材料で構成されている。
【００１９】
基板本体２を構成する樹脂材料としては、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。
【００２０】
基板本体２の構成材料（固化した状態の材料）は、一般に、各種気体（マイクロレンズ基板１が用いられる雰囲気）より大きな絶対屈折率を有するものであるが、絶対屈折率の具体的な値は、１．４〜１．５８であるのが好ましく、１．５〜１．５６であるのがより好ましい。基板本体２の構成材料の絶対屈折率が前記範囲内の値であると、光（入射光）の利用効率を特に優れたものとしつつ、視野角特性を特に優れたものとすることができる。
【００２１】
マイクロレンズ基板１は、光の入射する面側に凸面を有する凸レンズとしてのマイクロレンズ２１を複数個備えている。
マイクロレンズ２１は、非球面形状を有している。マイクロレンズ２１の形状が非球面形状であることにより、球面収差を小さいものとすることができ、マイクロレンズ基板１は、視野角特性および光の利用効率に優れたものとなる。
【００２２】
特に本実施形態では、マイクロレンズ２１が、その断面の形状を下記式（I）で表したとき、Ａ≧０．１で少なくともＡ１≠０の関係を満足するのが好ましい。
【００２３】
【数１】
2008062585.tif 000004
【００２４】
このような関係を満足することにより、球面収差を特に小さいものとすることができ、マイクロレンズ基板１の視野角特性および光の利用効率を特に優れたものとすることができる。
また、このとき、マイクロレンズ２１の近軸曲率半径Ｒが下記式（II）であることに着目する。球面収差の補正負担の大部分を２次項（２次係数Ａ１）に負わせ、円錐定数Ａ≧０．１の下で、基準球面の曲率半径Ｒ０、非球面係数Ａ１を適宜選択することにより、マイクロレンズ２１の球面収差を制御し、光の集光状態を考慮し、マイクロレンズ２１の形状を選択することができる。
【００２５】
【数２】
2008062585.tif 000005
【００２６】
また、本実施形態において、マイクロレンズ（凸レンズ）２１は、マイクロレンズ基板１を平面視した際の縦幅（鉛直方向の幅）が横幅（水平方向の幅）よりも小さい扁平形状（略楕円形、略俵形）を有している。マイクロレンズ２１がこのような形状を有することにより、モアレ等の不都合の発生を効果的に防止しつつ、視野角特性を特に優れたものとすることができる。特に、水平方向および鉛直方向の視野角特性をともに優れたものとすることができる。
【００２７】
平面視したときのマイクロレンズ２１の短軸方向（縦方向）の長さをＬ１［μｍ］、長軸方向（横方向）の長さをＬ２［μｍ］としたとき、０．１０≦Ｌ１／Ｌ２≦０．９９の関係を満足するのが好ましく、０．５０≦Ｌ１／Ｌ２≦０．９５の関係を満足するのがより好ましく、０．６０≦Ｌ１／Ｌ２≦０．８０の関係を満足するのがさらに好ましい。上記のような関係を満足することにより、上述したような効果がさらに顕著なものとなる。
【００２８】
平面視したときのマイクロレンズ２１の短軸方向の長さ（マイクロレンズ２１の縦幅）は、１０〜５００μｍであるのが好ましく、３０〜３００μｍであるのがより好ましく、５０〜１００μｍであるのがさらに好ましい。マイクロレンズ２１の短軸方向の長さが前記範囲内の値であると、モアレ等の不都合の発生を効果的に防止しつつ、スクリーンに投影される画像において十分な解像度を得ることができるとともに、マイクロレンズ基板１（透過型スクリーン１０）の生産性をさらに高めることができる。
【００２９】
また、平面視したときのマイクロレンズ２１の長軸方向の長さ（マイクロレンズ２１の横幅）は、１５〜７５０μｍであるのが好ましく、４５〜４５０μｍであるのがより好ましく、７５〜１５０μｍであるのがさらに好ましい。マイクロレンズ２１の短軸方向の長さが前記範囲内の値であると、モアレ等の不都合の発生を効果的に防止しつつ、スクリーンに投影される画像において十分な解像度を得ることができるとともに、マイクロレンズ基板１（透過型スクリーン１０）の生産性をさらに高めることができる。
【００３０】
また、マイクロレンズ２１の中心部付近の曲率半径は、５〜２５０μｍであるのが好ましく、１５〜１５０μｍであるのがより好ましく、２５〜５０μｍであるのがさらに好ましい。マイクロレンズ２１の中心部付近の曲率半径が前記範囲内の値であると、視野角特性を特に優れたものとすることができる。特に、水平方向および鉛直方向の視野角特性をともに優れたものとすることができる。なお、マイクロレンズ２１は、短軸方向についての曲率半径と、長軸方向の曲率半径が異なるものであってもよいが、このような場合、長軸方向の曲率半径が上記の範囲内の値であるのが好ましい。
【００３１】
また、マイクロレンズ２１の高さは、５〜２５０μｍであるのが好ましく、１５〜１５０μｍであるのがより好ましく、２５〜１００μｍであるのがさらに好ましい。マイクロレンズ２１の高さが前記範囲内の値であると、光の利用効率および視野角特性を、特に優れたものとすることができる。
また、マイクロレンズ２１の高さをＨ［μｍ］、マイクロレンズ２１の短軸方向の長さをＳ［μｍ］としたとき、０．９≦Ｓ／Ｈ≦２．５の関係を満足するのが好ましく、１．０≦Ｓ／Ｈ≦１．８の関係を満足するのがより好ましく、１．２≦Ｓ／Ｈ≦１．６の関係を満足するのがさらに好ましい。このような関係を満足することにより、光の干渉によるモアレの発生を効果的に防止しつつ、視野角特性を特に優れたものとすることができる。
【００３２】
また、これら複数個のマイクロレンズ２１は、千鳥状（千鳥格子状）に配列している。このようにマイクロレンズ２１が配列することにより、モアレ等の不都合の発生を効果的に防止することができる。これに対し、例えば、マイクロレンズが正方格子状等に配列したものであると、マイクロレンズ２１の大きさ等によっては、モアレ等の不都合の発生を十分に防止することが困難となる場合がある。また、マイクロレンズをランダムに配した場合、マイクロレンズ２１の大きさ等によっては、マイクロレンズが形成されている有効領域におけるマイクロレンズの占有率を十分に高めるのが困難となり、マイクロレンズ基板の光の透過率（光の利用効率）を十分に高めるのが困難となり、得られる画像が暗いものとなる可能性がある。
【００３３】
上記のように、本実施形態において、マイクロレンズ２１は、マイクロレンズ基板１を平面視したときに、千鳥格子状に配列しているが、複数のマイクロレンズ２１で構成される第１の行２５と、それに隣接する第２の行２６とが、縦方向（マイクロレンズ２１の短軸方向）に半ピッチ分だけずれているのが好ましい。これにより、光の干渉によるモアレの発生等をより効果的に防止するとともに、かつ、視野角特性を特に優れたものとすることができる。
なお、マイクロレンズ２１の配列方式は、上記のようなものに限定されず、例えば、正方格子状の配列であっても、光学的にランダムな配列（マイクロレンズ基板１の主面側から平面視したときに、各マイクロレンズ２１が互いにランダムな位置関係となるように配されたもの）であってもよい。
【００３４】
また、マイクロレンズ基板１を光の入射面側（図２で示した方向）から平面視したときの、マイクロレンズ２１が形成されている有効領域において、マイクロレンズ２１の占有率は、９０％以上であるのが好ましく、９６％以上であるのがより好ましく、９７〜９９．５％であるのがさらに好ましい。マイクロレンズ２１の占有率が前記範囲内の値であると、光利用効率をさらに向上させることができ、投影させる画像の輝度、コントラストを特に優れたものとすることができる。なお、マイクロレンズ２１の占有率は、平面視したときのマイクロレンズ２１の中心（頂部の中心）２１２と、当該マイクロレンズ２１に隣接する、マイクロレンズ２１が形成されていない部位の中心部とを結ぶ線分において、マイクロレンズ２１が形成されている部位の長さＬ３［μｍ］と、前記線分の長さＬ４［μｍ］との比率（Ｌ３／Ｌ４×１００［％］）として求めることができる（図２参照）。
【００３５】
上記のように、マイクロレンズの形状や配列方式等を厳密に規定することにより、光の干渉によるモアレの発生を効果的に防止しつつ、視野角特性等を特に優れたものとすることができる。特に、マイクロレンズの形状や配列方式等を上記のように厳密に規定することにより、上記のような形状、配列方式のマイクロレンズを有することによる効果と、後に詳述するようなブラックマトリックス３を有することによる効果とが相乗的に作用し合い、特に優れた効果（例えば、特に優れた視野角特性、光利用効率等）が得られる。
【００３６】
また、各マイクロレンズ２１は、後述するような方法を用いて形成されており、焦点ｆが、後述するブラックマトリックス（遮光膜）３に設けられた開口部（非遮光部）３１の近傍に位置するように設計されている。すなわち、マイクロレンズ基板１に対して、ほぼ垂直な方向から入射した平行光Ｌａ（後述するフレネルレンズ部６からの平行光Ｌａ）は、マイクロレンズ基板１の各マイクロレンズ２１によって集光され、ブラックマトリックス３の開口部３１近傍で焦点ｆを結ぶ。このように、ブラックマトリックス３の開口部３１の近傍でマイクロレンズ２１が焦点を結ぶことにより、光の利用効率を特に優れたものとすることができる。その結果、マイクロレンズ基板を透過した光により形成される画像のコントラストを特に優れたものとすることができる。
【００３７】
また、基板本体２の光の出射側の面には、ブラックマトリックス３が設けられている。ブラックマトリックス３は、遮光性を有する材料で構成され、膜状に形成されたものである。このようなブラックマトリックス３を有することにより、当該ブラックマトリックス３に、外光（投影画像を形成する上で好ましくない外光）を吸収させることができ、スクリーンに投影される画像を、コントラストに優れたものとすることができる。特に、前述したようなレンズ面側遮光部４を有するとともに、ブラックマトリックス３を有することにより、マイクロレンズ基板１による画像のコントラストを特に優れたものとすることができる。
このようなブラックマトリックス３は、各マイクロレンズ２１を透過した光の光路上に開口部３１を有している。これにより、各マイクロレンズ２１で集光された光を、効率良く、ブラックマトリックス３の開口部３１を通過させることができる。その結果、マイクロレンズ基板１の光利用効率を高いものとすることができる。
【００３８】
開口部３１は、ブラックマトリックス３の開口部３１以外の部位で外光の反射を効果的に防止しつつ、画像形成用の光がブラックマトリックス３により吸収、反射されるのを十分に防止するような大きさで設けられている。なお、本発明において、「開口部」とは、遮光性を有する遮光膜において、光が透過することができる部位を指し、実質的に着色されていない材料（光透過性を有する材料）で充填されているような部位等も含む概念である。
【００３９】
ブラックマトリックス３の開口部３１は、いかなる形状のものであってもよいが、平面視したときの形状が略円形であるのが好ましい。開口部３１が略円形である場合、開口部３１の大きさは、特に限定されないが、その直径が、５〜８０μｍであるのが好ましく、１５〜６０μｍであるのがより好ましく、２０〜５０μｍであるのがさらに好ましい。これにより、スクリーンに投影される画像を、よりコントラストに優れたものとすることができる。
【００４０】
また、ブラックマトリックス３の厚さ（平均厚さ）は、０．３〜８μｍであるのが好ましく、０．６〜５μｍであるのがより好ましく、０．８〜１．５μｍであるのがさらに好ましい。ブラックマトリックス３の厚さが前記範囲内の値であると、ブラックマトリックス３の不本意な剥離、クラック等をより確実に防止しつつ、ブラックマトリックス３としての機能（すなわち、画像のコントラストを向上させる機能）をより効果的に発揮させることができ、例えば、マイクロレンズ基板１を備えた透過型スクリーン１０において、投影される画像のコントラストを特に優れたものとすることができる。
【００４１】
また、平面視したときの開口部３１のブラックマトリックス３に対する面積比（開口率）は、６０〜９７％であるのが好ましく、７０〜９５％であるのがより好ましく、７５〜９０％であるのがさらに好ましい。開口率が前記範囲内の値であると、外光（例えば、光の入射側とは反対側から不本意に入射した外光等）が、出射側に反射するのを十分に低く抑えることができ、光の利用効率を特に優れたものとしつつ、映り込みを防止して、得られる画像のコントラストを特に優れたものとすることができるとともに、マイクロレンズ基板１の視野角特性を特に優れたものとすることができる。これに対し、開口率が前記下限値未満であると、光の利用効率、視野角特性を十分に優れたものとするのが困難となる可能性がある。また、開口率が前記上限値を越えると、外光反射を十分に低く抑えることが困難となり、映り込みを防止して、得られる画像のコントラストを十分に優れたものとするのが困難となる可能性がある。
【００４２】
本発明のマイクロレンズ基板（レンズ基板）は、後に詳述するような本発明のレンズ基板形成用型を用いて製造されたものであるため、光の利用効率に優れている。マイクロレンズ基板１の光の利用効率（マイクロレンズ基板１の入射面側から入射する光の光量に対する、出射面側から出射する光の光量の割合）は、６０％以上であるのが好ましく、７０％以上であるのがより好ましく、８０〜９５％であるのがさらに好ましい。
【００４３】
次に、上述したようなマイクロレンズ基板１を備えた透過型スクリーン１０について説明する。
図３に示すように、透過型スクリーン１０は、フレネルレンズ部５と、前述したマイクロレンズ基板１とを備えている。フレネルレンズ部５は、光（画像光）の入射側に設置されており、フレネルレンズ部５を透過した光が、マイクロレンズ基板１に入射する構成になっている。
フレネルレンズ部５は、出射側表面に、ほぼ同心円状に形成されたプリズム形状のフレネルレンズ５１を有している。このフレネルレンズ部５は、投射レンズ（図示せず）からの画像光を屈折させ、マイクロレンズ基板１の主面の垂直方向に平行な平行光Ｌａにするものである。
【００４４】
以上のように構成された透過型スクリーン１０では、投射レンズからの映像光が、フレネルレンズ部５によって屈折し、平行光Ｌａとなる。そして、この平行光Ｌａは、マイクロレンズ基板１のマイクロレンズ２１が形成された面側から入射し、各マイクロレンズ２１によって集光し、焦点を結んだ後に拡散する。開口部３１を通過した光は、拡散し、観察者に平面画像として観測される。
【００４５】
《レンズ基板形成用型の製造方法》
次に、前述したマイクロレンズ基板１を製造するのに用いるレンズ基板形成用型の製造方法について説明する。
図４は、レンズ基板形成用型の製造に用いる凹部付き部材を示す模式的な縦断面図、図５は、図４に示す凹部付き部材の形成工程を示す模式的な模式図、図６、図７は、非球面凸部付き部材の形成工程を示す模式図、図８は、レンズ基板形成用型の形成工程を示す模式図、図９は、本発明のレンズ基板形成用型を示す模式的な縦断面図である。
なお、以下に説明する製造工程においては、実際には基板上に多数の凹部、凸部、マイクロレンズ等を形成するが、ここでは、説明をわかりやすくするために、その一部分を強調して示した。
【００４６】
［凹部付き部材準備工程］
まず、レンズ基板形成用型の製造に用いる凹部付き部材の準備工程の説明に先立ち、凹部付き部材の構成について説明する。
凹部付き部材６は、いかなる材料で構成されたものであってもよいが、たわみを生じ難く、傷つき難い材料で構成されたものであるのが好ましい。凹部付き部材６の構成材料としては、例えば、各種ガラス材料、各種樹脂材料等が挙げられる。ガラス材料としては、例えば、ソーダガラス、結晶性ガラス、石英ガラス、鉛ガラス、カリウムガラス、ホウケイ酸ガラス、無アルカリガラス等が挙げられ、また、樹脂材料としては、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂等、またはこれらを主とする共重合体、ブレンド体、ポリマーアロイ等の各種樹脂材料等が挙げられ、これらのうちの１種または２種以上を組み合わせて用いることができる。この中でも、凹部付き部材６の構成材料としては、ガラス材料が好ましく、ソーダガラス、結晶性ガラス（例えば、ネオセラム等）、無アルカリガラスがより好ましい。このような材料は、一般に、形状の安定性に優れている。また、ソーダガラス、結晶性ガラス、無アルカリガラスは、加工が容易であるとともに、比較的安価であり、製造コストの面からも有利である。
【００４７】
凹部付き部材６は、マイクロレンズ２１の配列方式に対応する方式（転写された位置関係）で配列した、球面形状の複数個の凹部６１を備えている。
より詳しく説明すると、本実施形態において、凹部６１は、凹部付き部材６を平面視した際の縦幅（鉛直方向の幅）が横幅（水平方向の幅）よりも小さい扁平形状（略楕円形、略俵形）を有している。凹部６１がこのような形状を有することにより、得られるレンズ基板形成用型Ｋ１を、モアレ等の不都合の発生を効果的に防止しつつ、視野角特性を特に優れたものとすることができるマイクロレンズ基板１の製造により好適に用いることができる。
【００４８】
また、平面視したときの凹部６１の短軸方向（縦方向）の長さをＬ１［μｍ］、長軸方向（横方向）の長さをＬ２［μｍ］としたとき、０．１０≦Ｌ１／Ｌ２≦０．９９の関係を満足するのが好ましく、０．５０≦Ｌ１／Ｌ２≦０．９５の関係を満足するのがより好ましく、０．６０≦Ｌ１／Ｌ２≦０．８０の関係を満足するのがさらに好ましい。上記のような関係を満足することにより、上述したような効果がさらに顕著なものとなる。
【００４９】
また、平面視したときの凹部６１の短軸方向の長さは、１０〜５００μｍであるのが好ましく、３０〜３００μｍであるのがより好ましく、５０〜１００μｍであるのがさらに好ましい。凹部６１の短軸方向の長さが前記範囲内の値であると、製造されるマイクロレンズ基板１の視野角特性、およびマイクロレンズ基板１により投影される画像のコントラスト、輝度を特に優れたものとしつつ、投影される画像において十分な解像度を得ることができる。また、凹部６１の短軸方向の長さが前記範囲内の値であると、製造されるマイクロレンズ基板１を用いた際に、モアレ等の不都合の発生を効果的に防止することができる。
【００５０】
また、平面視したときの凹部６１の長軸方向の長さは、１５〜７５０μｍであるのが好ましく、４５〜４５０μｍであるのがより好ましく、７５〜１５０μｍであるのがさらに好ましい。凹部６１の長軸方向の長さが前記範囲内の値であると、得られるレンズ基板形成用型Ｋ１を用いて製造されるマイクロレンズ基板１の視野角特性、およびマイクロレンズ基板１により投影される画像のコントラスト、輝度を特に優れたものとしつつ、投影される画像において十分な解像度を得ることができる。また、凹部６１の長軸方向の長さが前記範囲内の値であると、得られるレンズ基板形成用型Ｋ１によって製造されるマイクロレンズ基板１を用いた際に、モアレ等の不都合の発生を効果的に防止することができるとともに、マイクロレンズ基板１（凹部付き部材６）の生産性をさらに高めることができる。
【００５１】
また、凹部６１は球面形状を有しており、その曲率半径は、５〜２５０μｍであるのが好ましく、１５〜１５０μｍであるのがより好ましく、２５〜５０μｍであるのがさらに好ましい。凹部６１の曲率半径が前記範囲内の値であると、得られるレンズ基板形成用型Ｋ１を用いて製造されるマイクロレンズ基板１の視野角特性を特に優れたものとすることができる。特に、水平方向および鉛直方向の視野角特性をともに優れたものとすることができる。なお、凹部６１は、短軸方向についての曲率半径と、長軸方向の曲率半径が異なるものであってもよいが、このような場合、長軸方向の曲率半径が上記の範囲内の値であるのが好ましい。
【００５２】
また、凹部６１の深さは、５〜２５０μｍであるのが好ましく、１５〜１５０μｍであるのがより好ましく、２５〜１００μｍであるのがさらに好ましい。凹部６１の深さが前記範囲内の値であると、得られるレンズ基板形成用型Ｋ１を用いて製造されるマイクロレンズ基板１の視野角特性を、特に優れたものとすることができる。
また、これら複数個の凹部６１は、千鳥状（千鳥格子状）に配列している。このように凹部６１が配列することにより、得られるレンズ基板形成用型Ｋ１を用いて製造されるマイクロレンズ基板１を使用した際に、モアレ等の不都合の発生を効果的に防止することができる。これに対し、例えば、凹部が正方格子状等に配列したものであると、凹部の大きさ等によっては、モアレ等の不都合の発生を十分に防止することが困難となる。また、凹部をランダムに配した場合、凹部の大きさ等によっては、凹部が形成されている有効領域における凹部の占有率を十分に高めるのが困難となり、マイクロレンズ基板の光の透過率（光の利用効率）を十分に高めるのが困難となり、得られる画像が暗いものとなる可能性がある。
【００５３】
また、上記のように、凹部６１は、凹部付き部材６を平面視したときに、千鳥格子状に配列しているが、複数の凹部６１で構成される第１の行と、それに隣接する第２の行とが、縦方向（凹部６１の短軸方向）に半ピッチ分だけずれているのが好ましい。これにより、製造されるマイクロレンズ基板１を用いた際に、光の干渉によるモアレの発生等をより効果的に防止することができるとともに、かつ、視野角特性を特に優れたものとすることができる。
【００５４】
次に、凹部付き部材の製造方法（凹部付き部材準備工程）について、図５を参照しながら説明する。なお、実際には基板上に多数の凹部（レンズ形成用凹部）を形成するが、ここでは、説明をわかりやすくするために、その一部分を強調して示した。
＜Ａ１＞まず、凹部付き部材６を製造するに際し、基板６０を用意する。
この基板６０は、厚さが均一で、たわみや傷のないものが好適に用いられる。また、基板６０は、洗浄等により、その表面が清浄化されているものが好ましい。
【００５５】
＜Ａ２＞用意した基板６０の表面に、多数個の初期孔（開口部）８１を有するマスク８を形成するとともに、基板６０の裏面（マスク８が形成される面と反対側の面）に裏面保護膜８９を形成する（マスキング工程、図５（ａ）、図５（ｂ）参照）。
特に、本実施形態では、まず、図５（ａ）に示すように、用意した基板６０の裏面に裏面保護膜８９を形成するとともに、基板６０の表面にマスク形成用膜８０を形成し（マスク形成用膜形成工程）、その後、図５（ｂ）に示すように、マスク形成用膜８０に初期孔８１を形成すること（初期孔形成工程）によりマスク８を得る。マスク形成用膜８０および裏面保護膜８９は同時に形成することもできる。
【００５６】
マスク形成用膜８０は、レーザ光の照射等により、後述する初期孔８１を形成することができるとともに、後述するエッチング工程におけるエッチングに対する耐性を有するものが好ましい。換言すれば、マスク形成用膜８０（マスク８）は、エッチングレートが、基板６０と略等しいか、または、基板６０に比べて小さくなるように構成されるのが好ましい。
【００５７】
かかる観点からは、マスク形成用膜８０（マスク８）を構成する材料としては、例えばＢｒ、Ａｕ、Ｎｉ、Ｔｉ、Ｐｔ等の金属やこれらから選択される２種以上を含む合金、前記金属の酸化物（金属酸化物）、シリコン、樹脂等が挙げられる。
また、マスク形成用膜８０（マスク８）は、例えば、実質的に均一な組成を有するものであってもよいし、異なる複数の層を有する積層体等であってもよい。
【００５８】
上記のように、マスク形成用膜８０（マスク８）の構成は、特に限定されるものではないが、主としてクロムで構成される層と、主として酸化クロムで構成される層とを有する積層体であるのが好ましい。このような構成のマスク形成用膜８０は、後述するようなレーザ光の照射等により、所望の形状の開口部を容易かつ確実に形成することができるものであり、また、このような構成のマスク形成用膜８０を用いて得られるマスク８は、様々な組成のエッチング液に対して優れた安定性を有している（後述するエッチング工程において基板６０をより確実に保護することができる）。また、基板６０がガラス材料で構成されたものであり、かつマスク形成用膜８０（マスク８）が上記のような構成のものであると、例えば、後述するエッチング工程において、エッチング液として一水素二フッ化アンモニウムを含む液体を好適に用いることができる。一水素二フッ化アンモニウムは毒劇物ではないため、作業中の人体や環境への影響をより確実に防止することができる。また、上記のような構成のマスク形成用膜８０（マスク８）は、マスクの内部応力を効率良く緩和することができ、基板６０との密着性（特に、エッチング工程における密着性）に特に優れている。このようなことから、上記のような構成のマスク形成用膜８０（マスク８）を用いることにより、所望の形状の凹部６１を容易かつ確実に形成することができる。
【００５９】
マスク形成用膜８０の形成方法は特に限定されないが、マスク形成用膜８０（マスク８）をクロム（Ｂｒ）、金（Ａｕ）等の金属材料（合金を含む）や金属酸化物（例えば酸化クロム）、またはこれらの複合材料（例えば、金属材料で構成された金属層と、金属酸化物で構成された金属酸化物層とを有する積層体等）で構成されたものとする場合、マスク形成用膜８０は、例えば、蒸着法やスパッタリング法等により、好適に形成することができる。また、マスク形成用膜８０（マスク８）をシリコンで構成されたものとする場合、マスク形成用膜８０は、例えば、スパッタリング法やＢＶＤ法等により、好適に形成することができる。
【００６０】
マスク形成用膜８０（マスク８）の厚さは、マスク形成用膜８０（マスク８）を構成する材料によっても異なるが、０．０１〜２．０μｍ程度が好ましく、０．０１〜０．３μｍ程度がより好ましい。厚さが前記下限値未満であると、マスク形成用膜８０の構成材料等によっては、後述する初期孔形成工程（開口部形成工程）において形成される初期孔８１の形状が歪んでしまう可能性がある。また、後述するエッチング工程でウェットエッチングを施す際に、基板６０のマスクした部分を十分に保護できない可能性がある。一方、上限値を超えると、マスク形成用膜８０の構成材料等によっては、後述する初期孔形成工程において、貫通する初期孔８１を形成するのが困難になるほか、マスク形成用膜８０（マスク８）の内部応力によりマスク形成用膜８０（マスク８）が剥がれ易くなる場合がある。
【００６１】
裏面保護膜８９は、次工程以降で基板６０の裏面を保護するためのものである。この裏面保護膜８９により、基板６０の裏面の侵食、劣化等が好適に防止される。この裏面保護膜８９は、例えば、マスク形成用膜８０（マスク８）と同様の構成を有している。このため、裏面保護膜８９は、マスク形成用膜８０の形成と同時に、マスク形成用膜８０と同様に設けることができる。
【００６２】
＜Ａ３＞次に、図５（ｂ）に示すように、マスク形成用膜８０に、複数個の初期孔（開口部）８１を形成し、マスク８を得る（初期孔形成工程）。本工程で形成される初期孔８１は、後述するエッチングの際のマスク開口として機能するものである。
初期孔８１の形成方法は、特に限定されないが、レーザ光の照射による方法であるのが好ましい。これにより、所望のパターンに配列した所望の形状の初期孔８１を容易かつ精確に形成することができる。その結果、凹部６１の形状、配列方式等をより確実に制御することができる。また、初期孔８１をレーザの照射により形成することにより、凹部付き部材を生産性良く製造することができる。特に、大面積の基板にも簡単に凹部を形成することができる。また、レーザ光の照射でマスク形成用膜８０に初期孔８１を形成することで、従来のようなフォトリソグラフィ法によってレジスト膜に開口部を形成する場合に比べて、簡単かつ安価に開口部（初期孔８１）を形成することができる。
【００６３】
また、レーザ光の照射により初期孔８１を形成する場合、使用するレーザ光の種類は、特に限定されないが、ルビーレーザ、半導体レーザ、ＹＡＧレーザ、フェムト秒レーザ、ガラスレーザ、ＹＶＯ４レーザ、Ｎｅ−Ｈｅレーザ、Ａｒレーザ、ＣＯ２レーザ、エキシマレーザ等が挙げられる。また、各レーザのＳＨＧ、ＴＨＧ、ＦＨＧ等の波長を使ってもよい。
【００６４】
本工程で形成する初期孔８１は、その形状、大きさは特に限定されないが、略円形で、その直径が、０．５〜３０μｍであるのが好ましく、１．０〜１０μｍであるのがより好ましく、１．５〜５μｍであるのがさらに好ましい。初期孔８１の直径が前記範囲内の値であると、後述するエッチング工程において、前述したような形状の凹部６１を確実に形成することができる。ただし、初期孔８１が、略楕円形のように扁平形状のものである場合、短軸方向の長さを、直径の値として代用することができる。すなわち、本工程で形成する初期孔８１が扁平形状のものである場合、初期孔８１の幅（短軸方向の長さ）は、特に限定されないが、０．８〜３０μｍであるのが好ましく、１．０〜１０μｍであるのがより好ましく、１．５〜５μｍであるのがさらに好ましい。初期孔８１の幅が前記範囲内の値であると、後述するエッチング工程において、前述したような形状の凹部６１を確実に形成することができる。
【００６５】
また、本工程で形成する初期孔８１が扁平形状のものである場合、初期孔８１の長さ（長軸方向の長さ）は、０．５〜３０μｍであるのが好ましく、１．０〜１５μｍであるのがより好ましく、１．５〜１０μｍであるのがさらに好ましい。初期孔８１の長さが前記範囲内の値であると、後述するエッチング工程において、前述したような形状の凹部６１をより確実に形成することができる。
【００６６】
＜Ａ４＞次に、図５（ｃ）に示すように、初期孔８１が形成されたマスク８を用いて基板６０にエッチングを施し、基板６０上に多数の凹部６１を形成する（エッチング工程）。
エッチングの方法は、特に限定されず、例えば、ウェットエッチング、ドライエッチング等が挙げられる。以下の説明では、ウェットエッチングを用いる場合を例に挙げて説明する。
【００６７】
初期孔８１が形成されたマスク８で被覆された基板６０に対して、エッチング（ウェットエッチング）を施すことにより、図５（ｃ）に示すように、基板６０は、マスク８が存在しない部分（マスク８の初期孔８１に対応する部位）より食刻され、基板６０上に多数の凹部６１が形成される。上述したように、マスク８に形成された初期孔８１が千鳥状（千鳥格子状）の配置であるため、形成される凹部６１は、基板６０の表面に千鳥状（千鳥格子状）に配置されたものとなる。
また、ウェットエッチング法を用いると、凹部６１を好適に形成できる。そして、エッチング液として、例えば、一水素二フッ化アンモニウムを含むエッチング液を用いると、基板６０をより選択的に食刻することができ、凹部６１を好適に形成することができる。
【００６８】
マスク８（マスク形成用膜８０）が主としてクロム、酸化クロムで構成されたものである場合、フッ酸系エッチング液としては、一水素二フッ化アンモニウムを含む液体が特に好適である。一水素二フッ化アンモニウム溶液は毒劇物ではないため、作業中の人体や環境への影響を防止することができる。また、エッチング液として、一水素二フッ化アンモニウムを用いる場合、該エッチング液中には、例えば、過酸化水素および／または硫酸が含まれていてもよい。これにより、エッチングスピートをより速くすることができる。
また、ウェットエッチングによれば、ドライエッチングに比べて簡単な装置で処理を行うことができ、さらに、一度に多くの基板に対して処理を行うことができる。これにより生産性が向上し、安価に凹部付き部材６を提供することができる。
【００６９】
＜Ａ５＞次に、図５（ｄ）に示すように、マスク８を除去する（マスク除去工程）。また、この際、マスク８の除去とともに、裏面保護膜８９も除去する。
マスク８が、前述したような主としてクロムで構成される層と、主として酸化クロムで構成される層とを有する積層体である場合、マスク８の除去は、例えば、硝酸第二セリウムアンモニウムと過塩素酸とを含む混合物を用いたエッチングにより好適に行うことができる。
【００７０】
また、例えば、凹部付き部材６の凹部６１が設けられている面側に、離型処理を施してもよい。これにより、後に詳述するレンズ基板形成用型Ｋ１の製造方法において、凸部付き部材４’が有する凸部４１’にカケ等の欠陥が生じるのを十分に防止しつつ、凹部付き部材６を容易に取り外すことができる。離型処理としては、例えば、アルキルポリシロキサン等のシリコーン系樹脂、ポリテトラフルオロエチレン等のフッ素系樹脂等の離型性を有する物質で構成される被膜の形成、ヘキサメチルジシラザン（［（ＣＨ３）３Ｓｉ］２ＮＨ）等のシリル化剤による表面処理、フッ素系ガスによる表面処理等が挙げられる。
【００７１】
以上のようにして、図４に示すように、基板６０上に多数の凹部６１が千鳥状に形成された凹部付き部材６が得られる。
基板６０上に千鳥状に配された複数個の凹部６１を形成する方法は、特に限定されるものではないが、上述したような方法（レーザ光の照射によりマスク形成用膜８０に初期孔８１を形成してマスク８を得、その後、そのマスク８を用いてエッチングを行うことにより、基板６０上に凹部６１を形成する方法）により形成した場合、以下のような効果が得られる。
【００７２】
すなわち、レーザ光の照射によりマスク形成用膜８０に初期孔８１を形成することで、従来のようなフォトリソグラフィ法によって開口部を形成する場合に比べて簡単かつ安価に、所定パターンで開口部（初期孔８１）を有するマスクを得ることができる。これにより生産性が向上し、安価に凹部付き部材６を提供することができる。
また、上述したような方法によれば、大型の基板に対する処理も容易に行うことができる。大型の基板（凹部付き部材、レンズ基板）を製造する場合に、従来のように複数の基板を貼り合わせる必要がなくなり、貼り合わせの継ぎ目をなくすことができる。これにより高品質で大型の基板（凹部付き部材、レンズ基板）を簡便な方法で安価に製造することができる。
また、初期孔８１の形成をレーザの照射により行う場合、形成される初期孔８１の形状、大きさ、配列等を、容易かつ確実に管理することができる。
【００７３】
［凸部付き部材形成工程］
次に、上記のような凹部付き部材６を用いて、多数の球面形状の凸部を有する凸部付き部材を形成する工程（凸部付き部材形成工程）について説明する。
凸部付き部材４’は、前述した凹部付き部材６を型として用いて形成される（凸部付き部材形成工程）。
具体的には、凸部付き部材４’は、以下のようにして形成される。
【００７４】
＜Ｂ１＞まず、図６（ａ）に示すように、凹部付き部材６の凹部６１が形成された側の面に、流動性を有する状態の樹脂材料４０（例えば、軟化状態の樹脂材料４０、未重合（未硬化）の樹脂材料４０）を付与し、樹脂材料４０を平板９で押圧する。
このように、凹部付き部材４’を形成する材料として、樹脂材料を用いることにより、後述する非球面凸部付き部材形成工程において、凸部４１’の表面付近の一部を容易に除去することができる。
【００７５】
樹脂材料４０としては、前述したマイクロレンズ基板１を構成する樹脂材料と同様のものを用いることができる。
なお、平板９は、樹脂材料４０を押圧する側の面に、前述したような離型処理が施されたものであってもよい。これにより、後述する工程において、平板９を効率良く凸部付き部材４’の表面から取り除くことができる。
【００７６】
＜Ｂ２＞次に、樹脂材料４０を固化（ただし、硬化（重合）を含む）させ、その後、凹部付き部材６および平板９を取り除く（図６（ｂ）参照）。これにより、球面形状の凸部４１’を備えた凸部付き部材４’が得られる。
樹脂材料４０の固化を硬化（重合）により行う場合、その方法としては、例えば、紫外線等の光の照射、電子線の照射、加熱等の方法が挙げられる。
【００７７】
［非球面凸部付き部材形成工程］
次に、上記のような凸部付き部材４’の凸部４１’の一部を除去することにより、非球面形状の凸部（非球面凸部）４１を有する非球面凸部付き部材４を形成する（非球面凸部付き部材形成工程）。
このように本発明は、上記のようにして形成した球面形状の凸部の一部を除去することにより、非球面形状の凸部（非球面凸部）を形成する点に特徴を有している。これにより、非球面形状の凸部を有する非球面凸部付き部材を容易に形成できるとともに、この非球面凸部付き部材を型として用いることにより、非球面形状の凹部を有するレンズ基板形成用型Ｋ１を容易に形成することができる。そして、このようにして形成されたレンズ基板形成用型Ｋ１を用いてレンズ基板を製造することにより、得られるレンズ基板のレンズの球面収差を小さいものとすることができ、その結果、光の利用効率および視野角特性に優れたレンズ基板を提供することができる。
凸部４１’の表面付近の一部を除去する方法としては、特に限定されないが、本実施形態では、レーザ光の照射によって除去する場合について説明する。
【００７８】
＜Ｂ３＞まず、図７（ｃ）に示すように、凸部４１’に対して、レーザ光Ｌｂを照射することにより、凸部４１’の表面付近の一部を除去する。このようにレーザ光を用いて除去することにより、より容易に凸部４１’を非球面形状の非球面凸部４１とすることができる。また、一般に切削等で凸部４１’の一部を除去した場合、除去した部位やその近傍に角張った部位が生じてしまうが、レーザ光を用いた場合には、レーザ光照射の熱により、角張った部位が除去され、非球面凸部４１の表面形状を滑らかにすることができる。その結果、最終的に得られるマイクロレンズ基板１において、輝度むらや色むら等の発生を効果的に防止することができる。また、レーザ光を用いた場合、レーザ光のパワー密度、照射時間、照射回数（ショット数）等を適宜調整することにより、所望の形状の非球面凸部４１を容易に形成することができる。
【００７９】
特に、前述したようなマイクロレンズ２１の形状を形成する場合、図７（ｃ）に示すように、凸部４１’の中心部近傍を除いた部位の一部にレーザ光Ｌｂを照射することにより、前述したようなマイクロレンズ２１の形状を形成することができる。
本実施形態のように、凸部４１’の中心部近傍を除いた部位の一部を除去する場合、例えば、リング状に開口部が形成されたマスクを介して凸部４１’にレーザ光を照射することにより行うことができる。
【００８０】
使用するレーザ光の種類としては、特に限定されないが、ルビーレーザ、半導体レーザ、ＹＡＧレーザ、フェムト秒レーザ、ガラスレーザ、ＹＶＯ４レーザ、Ｎｅ−Ｈｅレーザ、Ａｒレーザ、ＣＯ２レーザ、エキシマレーザ等が挙げられる。
以上のようにして、前述したマイクロレンズ基板１と同様の表面形状を有する非球面凸部付き部材４が得られる（図７（ｄ）参照）。
【００８１】
なお、非球面凸部付き部材４の非球面凸部４１が設けられている面側に、離型処理を施してもよい。これにより、後に詳述するレンズ基板形成用型形成工程において、レンズ基板形成用型Ｋ１が有する凹部Ｋ１１にカケ等の欠陥が生じるのを十分に防止しつつ、非球面凸部付き部材４を容易に取り外すことができる。離型処理としては、例えば、アルキルポリシロキサン等のシリコーン系樹脂、ポリテトラフルオロエチレン等のフッ素系樹脂等の離型性を有する物質で構成される被膜の形成、ヘキサメチルジシラザン（［（ＣＨ３）３Ｓｉ］２ＮＨ）等のシリル化剤による表面処理、フッ素系ガスによる表面処理等が挙げられる。
【００８２】
なお、上記説明では、レーザ光を用いて凸部４１’の一部を除去するものとして説明したが、これに限定されず、例えば、イオンビームを照射して凸部４１’の一部を除去してもよい。イオンビームを用いた場合においても、前述したレーザ光を用いた場合と、同様の効果を得ることができる。また、イオンビームを用いた場合、凸部４１’の一部を除去した後に、凸部４１’側の面に対して熱処理を施してもよい。これにより、角張った部位が除去され、非球面凸部４１の表面形状をより滑らかにすることができる。
【００８３】
［レンズ基板形成用型形成工程］
次に、上記のような非球面凸部付き部材４を用いて、多数の非球面形状の凹部を有するレンズ基板形成用型Ｋ１を形成する工程（レンズ基板形成用型形成工程）について説明する。
レンズ基板形成用型Ｋ１は、前述した非球面凸部付き部材４を型として用いて形成される。
【００８４】
具体的には、レンズ基板形成用型Ｋ１は、以下のようにして得ることができる。
＜Ｃ１＞まず、非球面凸部付き部材４の非球面凸部４１が形成された側の表面に、導電膜（図示せず）を形成する。
導電膜を構成する材料としては、導電性材料であれば特に限定されず、例えば、ニッケル、アルミニウム、銅、鉄、亜鉛等およびそれらの合金等が挙げられる。
導電膜の形成は、例えば、蒸着法、イオンプレーティング法、スパッタリング法等の気相成膜法、電解めっき、無電解めっき等の湿式めっき法等により行うことができる。なお、湿式めっき法による導電膜の形成は、予め、非球面凸部４１が設けられた側の表面に、パラジウム等の粒子を付着させてから行うことができる。
【００８５】
＜Ｃ２＞次に、図８（ａ）に示すように、電鋳法により、導電膜の表面に、金属（電鋳金属）を電着させ、レンズ基板形成用型Ｋ１を形成する。このような電鋳法を用いることにより、非球面凸部付き部材４の表面形状を精密に転写することができる。
電鋳金属としては、例えば、ニッケル、銅、鉄、銀、金等およびそれらの合金等が挙げられる。
【００８６】
その後、非球面凸部付き部材４を取り除くことにより、多数の非球面形状の非球面凹部Ｋ１１を備えたレンズ基板形成用型Ｋ１（本発明のレンズ基板形成用型）が得られる（図８（ｂ）、図９参照）。このようにして得られたレンズ基板形成用型Ｋ１は、前述したような非球面凸部付き部材４と対応する形状を有していることから、このレンズ基板形成用型Ｋ１を用いて得られるマイクロレンズ基板１は、光の利用効率や視野角特性等の特性に優れたものとなる。
【００８７】
《マイクロレンズ基板の製造》
次に、上述したレンズ基板形成用型Ｋ１を用いて、マイクロレンズ基板１を製造する方法について説明する。
図１０、図１１は、図１に示すマイクロレンズ基板の製造方法の一例を示す模式的な縦断面図である。なお、以下の説明では、図１０、図１１中の下側を「（光の）入射側」、上側を「（光の）出射側」と言う。
【００８８】
＜Ｄ１＞まず、図１０（ａ）に示すように、レンズ基板形成用型Ｋ１の非球面凹部Ｋ１１が形成された側の面に、流動性を有する状態の樹脂材料２３（例えば、軟化状態の樹脂材料２３、未重合（未硬化）の樹脂材料２３）を付与し、樹脂材料２３を平板９”で押圧する。特に、本実施形態では、レンズ基板形成用型Ｋ１と、平板９”との間に、スペーサー２０を配した状態で、樹脂材料２３を押圧する。これにより、形成されるマイクロレンズ基板１の厚さをより確実に制御することができ、最終的に得られるマイクロレンズ基板１での、マイクロレンズ２１の焦点の位置をより確実に制御することができ、色ムラ等の不都合の発生をより効果的に防止することができる。
【００８９】
スペーサー２０は、樹脂材料２３（固化後の樹脂材料２３）と同程度の屈折率を有する材料で構成されている。このような材料で構成されたスペーサー２０を用いることにより、レンズ基板形成用型Ｋ１の非球面凹部Ｋ１１が形成された部位にスペーサー２０が配された場合であっても、スペーサー２０が得られるマイクロレンズ基板１の光学特性に悪影響を及ぼすのを効果的に防止することができる。これにより、レンズ基板形成用型Ｋ１の主面（凹部が形成された面側）の有効領域のほぼ全体にわたって、比較的多くのスペーサー２０を配することが可能となり、結果として、レンズ基板形成用型Ｋ１、平板９”のたわみ等による影響を効果的に排除し、得られるマイクロレンズ基板１の厚さをより確実に制御することができる。
【００９０】
上述したように、スペーサー２０は、樹脂材料２３（固化後の樹脂材料２３）と同程度の屈折率を有する材料で構成されているが、より具体的には、スペーサー２０の構成材料の絶対屈折率と固化後の樹脂材料２３の絶対屈折率との差の絶対値が、０．２０以下であるのが好ましく、０．１０以下であるのがより好ましく、０．０２以下であるのがさらに好ましく、固化後の樹脂材料２３とスペーサー２０とが同一の材料で構成されたものであるのが最も好ましい。
スペーサー２０の形状は、特に限定されないが、略球状、略円柱状であるのが好ましい。スペーサー２０がこのような形状のものである場合、その直径は、１０〜３００μｍであるのが好ましく、３０〜２００μｍであるのがより好ましく、３０〜１７０μｍであるのがさらに好ましい。
【００９１】
なお、上記のようにスペーサー２０を用いる場合、樹脂材料２３を固化する際に、レンズ基板形成用型Ｋ１と平板９”との間にスペーサー２０が配されていればよく、スペーサー２０を供給するタイミングは特に限定されない。例えば、レンズ基板形成用型Ｋ１の非球面凹部Ｋ１１が形成された側の面に、付与する樹脂として予めスペーサー２０が分散された樹脂材料２３を用いてもよいし、レンズ基板形成用型Ｋ１上にスペーサー２０を配した状態で樹脂材料２３を付与してもよいし、樹脂材料２３の供給後にスペーサー２０を付与してもよい。
また、平板９”は、樹脂材料２３を押圧する側の面に、前述したような離型処理が施されたものであってもよい。これにより、後述する工程において、平板９”を効率良く基板本体２の表面から取り除くことができる。
【００９２】
＜Ｄ２＞次に、樹脂材料２３を固化（ただし、硬化（重合）を含む）させ、その後、平板９”を取り除く（図１０（ｂ）参照）。これにより、非球面凹部Ｋ１１に充填された樹脂で構成されたマイクロレンズ２１（特に、上述したような形状、配列等の条件を満足するマイクロレンズ２１）を備えた基板本体２が得られる。
樹脂材料２３の固化を硬化（重合）により行う場合、その方法としては、例えば、紫外線等の光の照射、電子線の照射、加熱等の方法が挙げられる。
【００９３】
＜Ｄ３＞次に、図１０（ｃ）に示すように、基板本体２の出射側表面に、有色のブラックマトリックス形成用材料（遮光膜形成用材料）を付与し、ブラックマトリックス形成用材料で構成された膜３２を形成する（遮光膜形成用材料付与工程）。
基板本体２表面へのブラックマトリックス形成用材料の付与方法は、特に限定されないが、例えば、ディップコート、ドクターブレード、スピンコート、刷毛塗り、スプレー塗装、静電塗装、電着塗装、ロールコーター等の各種塗布法、蒸着法、イオンプレーティング法、スパッタリング法等の気相成膜法、電解めっき、無電解めっき等の湿式めっき法等を適用することができる。特に、ブラックマトリックス３を、主としてクロムで構成された層と、主として酸化クロムで構成された層とを有する積層体として形成する場合、膜３２は、気相成膜法により形成するのが好ましい。また、ブラックマトリックス３を、顔料または染料を含む材料で構成されたもの（特に、顔料、染料に加えて、樹脂材料を含む材料で構成されたもの）として形成する場合、塗布法により形成するのが好ましい。これにより、均一な厚さの膜３２を、容易に形成することができる。
【００９４】
また、ブラックマトリックス３を、顔料または染料を含む材料で構成されたものとして形成する場合、ブラックマトリックス形成用材料は、顔料、染料に加えて、樹脂材料および液性媒体（例えば、溶媒、分散媒として機能する液体）を含むものであるのが好ましい。これにより、均一な厚さの膜３２を、容易かつ確実に形成することができるとともに、形成される膜３２（ブラックマトリックス３）の基板本体２に対する密着性を特に優れたものとすることができる。また、ブラックマトリックス形成用材料が、顔料、染料に加えて、樹脂材料および液性媒体を含む材料で構成されたものであると、後に詳述する開口部形成工程において、膜３２の所定の部位を、容易かつ確実に除去することができ、所望の形状の開口部３１を有するブラックマトリックス３をより確実に形成することができる。
【００９５】
なお、本工程では、後の工程に際して、ブラックマトリックス形成用材料を構成する成分の一部を除去するための処理を施してもよい。例えば、ブラックマトリックス形成用材料が、例えば、液性媒体を含む材料で構成される場合、ブラックマトリックス形成用材料で構成された膜３２から、液性媒体を除去するための処理（例えば、加熱処理、減圧処理等）を施してもよい。
本工程で形成される膜３２の厚さは、通常、また、ブラックマトリックス３の厚さと実質的に同一である。したがって、膜３２の厚さ（平均厚さ）は、０．３〜８．０μｍであるのが好ましく、０．８〜７．０μｍであるのがより好ましく、１．４〜６．０μｍであるのがさらに好ましい。
【００９６】
＜Ｄ４＞次に、図１１（ｄ）に示すように、基板本体２を、レンズ基板形成用型Ｋ１から取り外す。このように、レンズ基板形成用型Ｋ１を基板本体２から取り外すことにより、取り外されたレンズ基板形成用型Ｋ１を、基板本体２（マイクロレンズ基板１）の製造に繰り返し使用することができ、製造コスト面や製造される基板本体２（マイクロレンズ基板１）の品質の安定性を高める上で有利である。
【００９７】
＜Ｄ５＞次に、図１１（ｅ）に示すように、基板本体２に、入射側表面に対して垂直方向のレーザ光Ｌｂを照射する。照射されたレーザ光Ｌｂはマイクロレンズ２１に入射することにより屈折し、集光する。そして、集光されることにより高エネルギになったレーザ光が照射された部位の膜（遮光膜形成用材料で構成された膜）３２が除去され、開口部３１が形成される（図１１（ｆ）参照）。これにより、ブラックマトリックス（遮光膜）３を有するマイクロレンズ基板１が得られる。
【００９８】
このように、本実施形態では、遮光膜形成用材料で構成された膜の一部を、集光されたレーザ光のエネルギにより除去し、開口部３１を形成する。このように、マイクロレンズで集光した光（特に、周波数、位相の揃ったレーザ光）を利用することにより、有色の遮光膜形成用材料で構成された膜の所定の部位のみを選択的に除去することができる。言い換えると、開口部の形成に、マイクロレンズにより集光されたレーザ光を用いることにより、エネルギ密度の高い光を特定の部位のみに選択的に与えることができ、遮光膜形成用材料で構成された膜の開口部を形成すべき部位に選択的に除去し、それ以外の部位に悪影響が及ぶのを効果的に防止することができる。また、本実施形態によれば、工程数が少なく、簡便な方法で、所望の部位に所望の形状の開口部を有する遮光膜を確実に形成することができる。その結果、マイクロレンズ基板を用いて得られる画像を、光の利用効率に優れたものとするとともに、コントラストに優れたものとすることができる。
【００９９】
また、レーザ光は、一般に、周波数、位相が揃った光であるため、遮光膜形成用材料で構成された膜、マイクロレンズ基板の構成材料に応じて、レーザ光の種類を選択することにより、容易に、基板本体や遮光膜形成用材料で構成された膜の残存させるべき部位に対する悪影響の発生を、より確実に防止することができる。
本工程で用いるレーザ光の種類は、特に限定されないが、例えば、ルビーレーザ、半導体レーザ、ＹＡＧレーザ、フェムト秒レーザ、ガラスレーザ、ＹＶＯ４レーザ、Ｎｅ−Ｈｅレーザ、Ａｒレーザ、ＣＯ２レーザ、エキシマレーザ等が挙げられる。また、各レーザのＳＨＧ、ＴＨＧ、ＦＨＧ等の波長を使っても良い。
なお、上記のような遮光膜形成用材料の付与、レーザ光の照射の一連の処理を、繰り返し行ってもよい。これにより、遮光膜（ブラックマトリックス）をより厚いものとして形成することができ、コントラストの更なる向上を図ることができる。
【０１００】
《リア型プロジェクションＴＶ》
次に、前述した透過型スクリーンを用いたリア型プロジェクションＴＶについて説明する。
図１２は、本発明のリア型プロジェクションＴＶの構成を模式的に示す図である。
同図に示すように、リア型プロジェクションＴＶ３００は、投写光学ユニット３１０と、導光ミラー３２０と、透過型スクリーン１０とが筐体３４０に配置された構成を有している。
【０１０１】
そして、このリア型プロジェクションＴＶ３００は、上記のような透過型スクリーン１０を備えているので、コントラストに優れるとともに輝点の発生が抑制された、優れた画像を表示することができる。また、視野角特性、光利用効率等にも優れている。
また、特に、前述したマイクロレンズ基板１では、楕円形状のマイクロレンズ２１が千鳥状（千鳥格子状）に配されているので、リア型プロジェクションＴＶ３００では、モアレ等の問題が特に発生し難い。
【０１０２】
以上、本発明について、図示の実施形態に基づいて説明したが、本発明は、これらに限定されるものではない。
例えば、レンズ基板形成用型、レンズ基板（マイクロレンズ基板）、透過型スクリーン、リア型プロジェクションＴＶを構成する各部は、同様の機能を発揮し得る任意の構成のものと置換することができる。また、任意の構成を追加してもよい。例えば、レンズ基板は、その表面付近に、所定の濃度で着色された着色部を有するものであってもよい。これにより、表示される画像のコントラストをさらに優れたものとすることができる。
【０１０３】
また、レンズ基板形成用型およびレンズ基板（マイクロレンズ基板）の製造方法においては、任意の工程を追加してもよい。
また、レンズ基板形成用型およびレンズ基板の製造方法における各工程の順序は、前述したようなものに限定されず、必要に応じて、その順序を変更してもよい。
また、前述した実施形態では、凹部付き部材、レンズ基板形成用型の表面に組成物を付与するものとして説明したが、例えば、平板の表面（または平板上に載置された基材フィルム）に組成物を付与し、これを凹部付き部材、レンズ基板形成用型で押圧することにより、凸部付き部材、マイクロレンズ基板を製造してもよい。
【０１０４】
また、前述した実施形態では、レンズ基板がマイクロレンズを備えるマイクロレンズ基板であるものとして説明したが、本発明において、レンズ基板は、例えば、レンチキュラレンズ基板等であってもよい。
また、前述した実施形態では、透過型スクリーンが、マイクロレンズ基板とフレネルレンズ部とを備えるものとして説明したが、本発明の透過型スクリーンは、必ずしも、フレネルレンズ部を備えたものでなくてもよい。例えば、本発明の透過型スクリーンは、実質的に、本発明のマイクロレンズ基板のみで構成されたものであってもよい。
【０１０５】
また、前述した実施形態では、レンズ基板は、透過型スクリーン、リア型プロジェクションＴＶを構成する部材であるものとして説明したが、本発明のレンズ基板の用途は、前記のようなものに限定されず、いかなるものであってもよい。例えば、本発明のレンズ基板は、拡散板、ブラックマトリックススクリーン、投射型表示装置（フロントプロジェクタ）のスクリーン（フロントプロジェクションスクリーン）、投射型表示装置（フロントプロジェクタ）の液晶ライトバルブの構成部材、レーザプリンタ要ＬＥＤ光源の集光素子、液晶パネル要バックライトの構成部材等に適用されるものであってもよい。
【実施例】
【０１０６】
（実施例１）
［凹部付き部材準備工程］
以下のように、凹部を備えた凹部付き部材を製造した。
まず、基板として、横１．２ｍ×縦０．７ｍ角、厚さ４．８ｍｍのソーダガラス基板（絶対屈折率ｎ２：１．５０）を用意した。
このソーダガラス基板を、４ｗｔ％の一水素二フッ化アンモニウムと、８ｗｔ％の過酸化水素とを含む洗浄液に浸漬して６μｍエッチングを行い、その表面を清浄化した。
その後、純水洗浄およびＮ２ガスを用いた乾燥（純水の除去）を行った。
【０１０７】
次に、このソーダガラス基板上に、スパッタリング法にて、クロム／酸化クロムの積層体（クロムの外表面側に酸化クロムが積層された積層体）を形成した。すなわち、ソーダガラス基板の表面に、クロム／酸化クロムの積層体で構成されたのマスク形成用膜および裏面保護膜を形成した。クロム層の厚さは０．０３μｍ、酸化クロム層の厚さは０．０１μｍであった。
【０１０８】
次に、マスク形成用膜に対してレーザ加工を行い、マスク形成用膜の中央部１１３ｃｍ×６５ｃｍの範囲に多数の初期孔を形成し、マスクとした。
なお、レーザ加工は、エキシマレーザを用いて、エネルギ密度１．２Ｊ／ｃｍ２、加工点でのビーム直径２μｍ、走査速度０．１ｍ／秒という条件で行った。
これにより、マスク形成用膜の上記範囲全面に亘って、略円形の初期孔が、千鳥状に配されたパターンで形成された。初期孔の直径は２μｍであった。
【０１０９】
次に、ソーダガラス基板にウェットエッチングを施し、ソーダガラス基板上に多数の平面視したときの形状が扁平形状（略楕円形状）の凹部（マイクロレンズ形成用凹部）を形成した。形成された凹部は、球面をなすものであり、その短軸方向の長さ（ピッチ）は７５μｍ、長軸方向の長さは１００μｍ、曲率半径は５０μｍ、深さは５０μｍであった。また、凹部が形成されている有効領域における凹部の占有率は９８％であった。
なお、ウェットエッチングは、エッチング液として、４ｗｔ％の一水素二フッ化アンモニウムと、８ｗｔ％の過酸化水素とを含む水溶液を用い、浸漬時間は２．０時間とした。
【０１１０】
次に、硝酸第二セリウムアンモニウムと過塩素酸との混合物を用いてエッチングすることにより、マスクおよび裏面保護膜を除去した。
次に、純水洗浄およびＮ２ガスを用いた乾燥（純水の除去）を行った。
その後、基板の凹部が形成されている面側に、ヘキサメチルジシラザンによる気相表面処理（シリル化処理）を行い、離型処理を施した。
これにより、ソーダガラス基板上に、多数の球面形状の凹部が千鳥状に配列された凹部付き部材を得た。
【０１１１】
［凸部付き部材形成工程］
次に、凹部付き部材の凹部が形成された側の面に、未重合（未硬化）のアクリル系樹脂（ＰＭＭＡ樹脂（メタクリル樹脂））を付与した。
次に、ソーダガラスで構成された平板で、前記アクリル系樹脂を押圧した。この際、平板とアクリル系樹脂との間に、空気が侵入しないようにした。また、平板としては、アクリル系樹脂を押圧する側の面に、ヘキサメチルジシラザンによる気相表面処理（離型処理）が施されたものを用いた。
【０１１２】
その後、１２０℃に加熱することにより、アクリル系樹脂を硬化させ、多数個の球面形状の凸部を備えた凸部付き部材を得た。凸部の短軸方向の長さ（ピッチ）は７５μｍ、長軸方向の長さは１００μｍ、曲率半径は５０μｍ、高さは５０μｍであった。また、凸部が形成されている有効領域における凸部の占有率は９８％であった。
次に、凹部付き部材および平板を取り除いた。
【０１１３】
［非球面凸部付き部材形成工程］
次に、凸部付き部材の凸部に対して、レーザ光を照射することにより、凸部の一部を除去し、非球面形状の凸部を形成した。なお、照射したレーザ光は、内径２６μｍ、外径７０μｍのリング状のもので、リングの中心と凸部を平面視した際の中心とが一致するように照射した。また、レーザ光のエネルギ密度を、１．２Ｊ／ｃｍ２とし、１つの凸レンズに対するレーザ光のショット数を２ショットとした。
これにより、非球面形状の非球面凸部を有する非球面凸部付き部材を得た。
【０１１４】
形成された非球面凹部の断面の形状を、前述した式（Ｉ）で表した場合、非球面凸部付き部材に形成された凸部の基準球面の曲率半径Ｒ０は、５０μｍ、円錐係数Ａは、１．０、非球面係数Ａ１は、０．３２、非球面係数Ａ２は、０．４０であった。
その後、非球面凸部が形成されている面側に、ヘキサメチルジシラザンによる気相表面処理（シリル化処理）を行い、離型処理を施した。
【０１１５】
［レンズ基板形成用型形成工程］
次に、非球面凸部付き部材の非球面凸部が形成されている側の表面に、パラジウム粉末を付着させた。
次に、無電解めっきにより、非球面凸部付き部材の非球面凸部が形成されている側の表面にＮｉ−Ｐで構成された導電膜を形成した。
【０１１６】
次に、電鋳法により、導電膜上にＮｉを電着させ、レンズ基板形成用型を形成した。
その後、非球面凸部付き部材を除去し、非球面形状の非球面凹部を有するレンズ基板形成用型を得た。形成された凹部の短軸方向の長さ（ピッチ）は７５μｍ、長軸方向の長さは１００μｍ、曲率半径は５０μｍ、深さは５０μｍであった。また、凹部が形成されている有効領域における凹部の占有率は９８％であった。また、凹部は、上記非球面凸部付き部材の非球面凸部と対応する形状を有するものであった。
【０１１７】
［マイクロレンズ基板形成工程］
次に、非球面凸部付き部材および平板を取り除いた。
次に、レンズ基板形成用型の凹部が形成された側の面に、未重合（未硬化）のアクリル系樹脂（ＰＭＭＡ樹脂（メタクリル樹脂））を付与した。
次に、ソーダガラスで構成された平板で、前記アクリル系樹脂を押圧した。この際、平板とアクリル系樹脂との間に、空気が侵入しないようにした。また、平板としては、アクリル系樹脂を押圧する側の面に、ヘキサメチルジシラザンによる気相表面処理（離型処理）が施されたものを用いた。
【０１１８】
その後、１２０℃に加熱することにより、アクリル系樹脂を硬化させ、多数個の非球面形状のマイクロレンズを備えた基板本体を得た。マイクロレンズの短軸方向の長さ（ピッチ）は７５μｍ、長軸方向の長さは１００μｍ、曲率半径は５０μｍ、高さは５０μｍであった。また、マイクロレンズが形成されている有効領域における凸部の占有率は９８％であった。また、マイクロレンズは、上記非球面凸部付き部材の非球面凸部と同様の形状を有するものであった。
【０１１９】
次に、平板を取り除いた。
次に、基板の出射側（マイクロレンズが形成されている面とは反対側の面）表面に、黒色顔料を含む有色の遮光膜形成用材料を、ロールコーターにより付与した（遮光膜形成用材料付与工程）。遮光膜形成用材料としては、１０ｗｔ％の黒色顔料と、２０ｗｔ％のダンマル樹脂と、７０ｗｔ％のキシレン（液性媒体）とを含む混合物を用いた。
その後、基板に付与された遮光膜形成用材料からキシレンを除去することにより、基板の出射側の全面を被覆する膜を形成した。形成された膜の平均厚さは、５μｍであった。
【０１２０】
次に、レンズ基板形成用型を、遮光膜形成用材料が付与された基板本体から取り外した。
次に、基板本体のマイクロレンズが形成されている側の面から、基板本体の入射側表面に対して垂直方向のレーザ光を照射した（開口部形成工程）。これにより、レーザ光は、マイクロレンズにより集光され、前記膜のうち、マイクロレンズの集光部付近のみが選択的に除去され、基板本体上に、多数個の開口部を有するブラックマトリックスが被覆されたマイクロレンズ基板が得られた。開口部は、扁平形状（略楕円形状）であり、その短軸方向の長さ（直径）が２３μｍ、長軸方向の長さが３０μｍであった。また、形成されたブラックマトリックスの厚さは５μｍであった。
以上のようにして製造されたマイクロレンズ基板と、押出成形により作製したフレネルレンズ部とを組み立てることにより、図３に示すような透過型スクリーンを得た。
【０１２１】
（実施例２〜５）
非球面凸部付き部材形成工程において、レーザ光の照射条件を表１に示すように変更し、これにより、基準球面の曲率半径、円錐係数、非球面係数を表１に示すような値とした以外は、前記実施例１と同様にしてマイクロレンズ基板、透過型スクリーンを製造した。
（実施例６）
非球面凸部付き部材形成工程において、レーザ光の代わりにイオンビームを照射した以外は、前記実施例１と同様にしてマイクロレンズ基板、透過型スクリーンを製造した。なお、イオンビームの照射は、イオンビーム照射装置を用いて、前記実施例１でレーザ光を照射した部位に対して、装置の真空チャンバ内の圧力：５×１０−３Ｐａ、イオン加速電圧：２００Ｖの条件で行った。
【０１２２】
（比較例）
前述した実施例１で得られた凹部付き部材をレンズ基板形成用型として用いて基板本体を作製した以外は、前記実施例１と同様にしてマイクロレンズ基板、透過型スクリーンを製造した。
前記各実施例および比較例について、非球面凸部付き部材形成工程におけるレーザ光の照射条件、非球面凸部に関する基準球面の曲率半径、円錐係数、非球面係数、製造されたマイクロレンズ基板が有するマイクロレンズの基準球面の曲率半径、円錐係数、非球面係数等を表１にまとめて示す。
【０１２３】
【表１】
2008062585.tif 000006
【０１２４】
［画像の輝度（光の利用効率）の評価］
前記各実施例および比較例の透過型スクリーンについて、画像の輝度（光の利用効率）の評価を行った。
画像の輝度（光の利用効率）の評価は、Ａ（＝３００）［ｃｄ／ｍ２］の白色光を入射させた際、透過型スクリーンの光の出射面側で測定される光の輝度Ｂ［ｃｄ／ｍ２］の比率（Ｂ／Ａ）を求めることにより行った。Ｂ／Ａの値が大きいほど、光の利用効率が優れているといえる。
【０１２５】
［リア型プロジェクションＴＶの作製］
前記各実施例および比較例の透過型スクリーンを用いて、図１２に示すようなリア型プロジェクションＴＶを、それぞれ作製した。
［視野角特性の評価］
前記各実施例および比較例のリア型プロジェクションＴＶの透過型スクリーンにサンプル画像を表示させた状態で、鉛直方向（上下方向）および水平方向（左右方向）での視野角の測定を行い、α角（１／２ゲイン）、β角（１／３ゲイン）、γ角（１／１０ゲイン）を求めた。
視野角の測定は、変角光度計（ゴニオフォトメータ）で、１度間隔で測定するという条件で行った。
これらの結果を表２にまとめて示す。
【０１２６】
【表２】
2008062585.tif 000007
【０１２７】
表２から明らかなように、本発明では、いずれも、光の利用効率に優れるとともに、視野角特性にも優れていた。これに対し、比較例では、満足な結果が得られなかった。
【図面の簡単な説明】
【０１２８】
【図１】本発明のマイクロレンズ基板（レンズ基板）の好適な実施形態を示す模式的な縦断面図である。
【図２】図１に示すマイクロレンズ基板の平面図である。
【図３】図１に示すマイクロレンズ基板（レンズ基板）を備えた、本発明の透過型スクリーンの好適な実施形態を示す模式的な縦断面図である。
【図４】レンズ基板形成用型の製造に用いる凹部付き部材を示す模式的な縦断面図である。
【図５】図４に示す凹部付き部材の形成工程を示す模式的な模式図である。
【図６】非球面凸部付き部材の形成工程を示す模式図である。
【図７】非球面凸部付き部材の形成工程を示す模式図である。
【図８】レンズ基板形成用型の形成工程を示す模式図である。
【図９】本発明のレンズ基板形成用型を示す模式的な縦断面図である。
【図１０】本発明のレンズ基板（マイクロレンズ基板）の製造工程を模式的に示した断面図である。
【図１１】本発明のレンズ基板（マイクロレンズ基板）の製造工程を模式的に示した断面図である。
【図１２】本発明のリア型プロジェクションＴＶの構成を模式的に示す図である。
【符号の説明】
【０１２９】
１…マイクロレンズ基板（レンズ基板）  ２…基板本体  ２０…スペーサー  ２１…マイクロレンズ（凸レンズ）  ２１２…中心  ２３…樹脂材料  ２５…第１の行  ２６…第２の行  ３…ブラックマトリックス（遮光膜）  ３１…開口部  ３２…膜（遮光膜形成用材料で構成された膜）  ４…非球面凸部付き部材  ４０…樹脂材料  ４１…非球面凸部  ４’…凸部付き部材  ４１’…凸部（球面凸部）  ５…フレネルレンズ部  ５１…フレネルレンズ  ６…凹部付き部材（マイクロレンズ形成用凹部付き部材）  ６１…凹部  ６０…基板  ８…マスク  ８１…初期孔（開口部）  ８９…裏面保護膜  ８０…マスク形成用膜  ９、９”…平板  Ｋ１…レンズ基板形成用型  Ｋ１１…凹部（非球面凹部）  １０…透過型スクリーン  ３００…リア型プロジェクションＴＶ  ３１０…投写光学ユニット  ３２０…導光ミラー  ３４０…筐体
【図１】
2008062585.tif 000009
【図２】
2008062585.tif 000010
【図３】
2008062585.tif 000011
【図４】
2008062585.tif 000012
【図５】
2008062585.tif 000013
【図６】
2008062585.tif 000014
【図７】
2008062585.tif 000015
【図８】
2008062585.tif 000016
【図９】
2008062585.tif 000017
【図１０】
2008062585.tif 000018
【図１１】
2008062585.tif 000019
【図１２】
2008062585.tif 000020